(57)【要約】製造所後又は製造後に布地物品の皺及び折り皺の問題を低減する方法を提供する。この方法は、ホスホネート−含有ポリカルボキシレート架橋剤及びホスフィネート−含有ポリカルボキシレート架橋剤を家庭用又は商業用洗濯で適用すること、それに続いて物品に熱を適用することによって前記架橋剤を少なくとも部分的に硬化することを伴う。本発明はまた、処理組成物、その処理組成物用の少なくとも１つの容器、及び製品を扱うユーザーに処理組成物の適用を指示する付随の文書を含む製造物品又は製品を含む。【特許請求の範囲】
【請求項１】
布地物品の皺及び折り皺の問題を低減する方法であって、次の工程を含むことを特徴とする方法：
ａ）ホスホネート−含有架橋剤及びホスフィネート−含有架橋剤並びに好適な架橋触媒を含む処理組成物を前記物品に適用する工程であって、前記架橋剤が次から成る群から選択される
ｉ）次式を有するエチレン性−α，β−不飽和ジカルボキシレートのホモポリマー
【化１】
2005506464.tif 000015
式中、Ｒは独立して、Ｈ、ＯＨ、ＯＭ、又は次式を有する単位である：
【化２】
2005506464.tif 000016
式中、Ｘは独立して、Ｈ、ＯＨ、又はＯＳＯ３Ｍから選択され；Ｒ１、Ｒ２、Ｒ３は独立して、Ｈ、ＣＨ３、Ｃ１〜Ｃ１２アルキル、アリール、ＣＯ２Ｍ、又は（ＣＨ２）ｎＣＯ２Ｍから選択され、式中、ｎは１〜１２であり、Ｒ１、Ｒ２、又はＲ３の少なくとも１つ、好ましくは少なくとも２つは、ＣＯ２Ｍ部分を含み；Ｍは、Ｈ、塩形成陽イオンであり；指数ｘ、ｙ、及びｚはそれぞれ独立して０以上、好ましくは０〜約１０であり；ｘ＋ｙ＋ｚは１以上であり、ＱはＨ、ＯＨ、ＯＭであるが、ｘ及びｚの両方が１以上である場合はＨでない；
ｉｉ）次式を有するエチレン性−α，β−不飽和ジカルボキシレートのコポリマー
【化３】
2005506464.tif 000017
式中、Ｒは独立して、Ｈ、ＯＨ、ＯＭ、又は次式を有する単位である：
【化４】
2005506464.tif 000018
式中、Ｘは独立して、Ｈ、ＯＨ、又はＯＳＯ３Ｍから選択され；Ｒ１、Ｒ２、Ｒ３は独立して、Ｈ、ＣＨ３、Ｃ１〜Ｃ１２アルキル、アリール、ＣＯ２Ｍ、又は（ＣＨ２）ｎＣＯ２Ｍから選択され、式中、ｎは１〜１２であり、Ｒ１、Ｒ２、又はＲ３の少なくとも１つ、好ましくは少なくとも２つは、ＣＯ２Ｍ部分を含み；Ｍは、Ｈ、塩形成陽イオンであり；指数ｘ、ｙ、及びｚはそれぞれ独立して０以上、好ましくは０〜約１０であり；ｘ＋ｙ＋ｚは１以上であり、ＱはＨ、ＯＨ、ＯＭであるが、ｘ及びｚの両方が１以上である場合はＨでない；
ｉｉｉ）ビニル含有モノマーと重合するエチレン性−α，β−不飽和ジカルボキシレートのコポリマーであって、次式を有するコポリマー
【化５】
2005506464.tif 000019
式中、Ｒは独立して、Ｈ、ＯＨ、ＯＭ、又は次式を有する単位である：
【化６】
2005506464.tif 000020
式中、Ｘは独立して、Ｈ、ＯＨ、又はＯＳＯ３Ｍから選択され；Ｒ１、Ｒ２、Ｒ３は独立して、Ｈ、ＣＨ３、Ｃ１〜Ｃ１２アルキル、アリール、ＣＯ２Ｍ、又は（ＣＨ２）ｎＣＯ２Ｍから選択され、式中、ｎは１〜１２であり、Ｒ１、Ｒ２、又はＲ３の少なくとも１つ、好ましくは少なくとも２つはＣＯ２Ｍ部分を含み；Ｒ４、Ｒ５、Ｒ６は独立して、Ｈ、アルキル、アリール、アルケニル、カルボキシ又はアルキルカルボキシ、エステル及び官能化エステル、無水物、アミド、シアノ、尿素、アルコール、エーテル、アセタール、ホスフィノ、ホスホノ、スルホネート、スルホンアミド、イミダゾールのような複素環、チオール、チオエステル、及びこれらの混合物から選択され；指数ｘ、ｙ、及びｚはそれぞれ独立して０以上、好ましくは０〜約１０であり；ｘ＋ｙ＋ｚは１以上であり、ＱはＨ、ＯＨ、ＯＭであるが、ｘ及びｚの両方が１以上である場合はＨでない；並びに
ｉｖ）これらの混合物；並びに
ｂ）前記架橋剤の架橋を行うために加熱工程を前記処理された物品に受けさせることにより、前記加熱工程が製造後の適用技術による熱の適用を含む工程。
【請求項２】
前記加熱工程が、タンブル乾燥、アイロンかけ、プレス処理、スチーム処理、又はこれらの組み合わせの使用を含むことを特徴とする、請求項１に記載の方法。
【請求項３】
前記架橋剤が、エチレン性−α，β−不飽和ジカルボキシレートのホモポリマーから選択され、前記Ｒ１単位の少なくとも５０％が、−ＣＯ２Ｍ、−ＣＨ２ＣＯ２Ｍ、及びこれらの混合物を含むことを特徴とする、請求項１又は２に記載の方法。
【請求項４】
前記Ｒ１単位の少なくとも７５％が、−ＣＯ２Ｍ、−ＣＨ２ＣＯ２Ｍ、又はこれらの混合物を含む、請求項１〜３のいずれか１項に記載の方法。
【請求項５】
前記処理組成物が、１重量％〜５０重量％の架橋剤を含むことを特徴とする、請求項１〜４のいずれか１項に記載の方法。
【請求項６】
前記処理組成物が、１０重量％〜２５重量％の架橋剤を含むことを特徴とする、請求項１〜５のいずれか１項に記載の方法。
【請求項７】
前記架橋剤と前記触媒との比が、１：１〜５：１であることを特徴とする、請求項１〜６のいずれか１項に記載の方法。
【請求項８】
前記触媒が、次亜リン酸ナトリウムであることを特徴とする、請求項１〜７のいずれか１項に記載の方法。
【請求項９】
布地物品にパーマネントプレス効果を家庭で適用するための製造物品であって、次を含むことを特徴とする製造物品：
ａ）少なくとも１つの架橋剤及び少なくとも１つの好適な架橋触媒を有する処理組成物；
ｂ）前記処理組成物用の少なくとも１つの容器；並びに
ｃ）容器に関連する付随文章であって、この文章が、布地の０．１重量％〜２０重量％の前記架橋剤に対応する量の前記処理組成物を布地物品に適用するための指示、及び前記架橋剤の硬化を少なくとも部分的に行うために前記布地物品を加熱するための指示を提供する文章であって、前記架橋財は次から成る群から選択される：
ｉ）次式を有するエチレン性−α，β−不飽和ジカルボキシレートのホモポリマー
【化７】
2005506464.tif 000021
式中、Ｒは独立して、Ｈ、ＯＨ、ＯＭ、又は次式を有する単位である：
【化８】
2005506464.tif 000022
式中、Ｘは独立して、Ｈ、ＯＨ、又はＯＳＯ３Ｍから選択され；Ｒ１、Ｒ２、Ｒ３は独立して、Ｈ、ＣＨ３、Ｃ１〜Ｃ１２アルキル、アリール、ＣＯ２Ｍ、又は（ＣＨ２）ｎＣＯ２Ｍから選択され、式中、ｎは１〜１２であり、Ｒ１、Ｒ２、又はＲ３の少なくとも１つ、好ましくは少なくとも２つは、ＣＯ２Ｍ部分を含み；Ｍは、Ｈ、塩形成陽イオンであり；指数ｘ、ｙ、及びｚはそれぞれ独立して０以上、好ましくは０〜約１０であり；ｘ＋ｙ＋ｚは１以上であり、ＱはＨ、ＯＨ、ＯＭであるが、ｘ及びｚの両方が１以上である場合はＨでない；
ｉｉ）次式を有するあらゆるエチレン性−α，β−不飽和ジカルボキシレートのコポリマー
【化９】
2005506464.tif 000023
式中、Ｒは独立して、Ｈ、ＯＨ、ＯＭ、又は次式を有する単位である：
【化１０】
2005506464.tif 000024
式中、Ｘは独立して、Ｈ、ＯＨ、又はＯＳＯ３Ｍから選択され；Ｒ１、Ｒ２、Ｒ３は独立して、Ｈ、ＣＨ３、Ｃ１〜Ｃ１２アルキル、アリール、ＣＯ２Ｍ、又は（ＣＨ２）ｎＣＯ２Ｍから選択され、式中、ｎは１〜１２であり、Ｒ１、Ｒ２、又はＲ３の少なくとも１つ、好ましくは少なくとも２つは、ＣＯ２Ｍ部分を含み；Ｍは、Ｈ、塩形成陽イオンであり；指数ｘ、ｙ、及びｚはそれぞれ独立して０以上、好ましくは０〜約１０であり；ｘ＋ｙ＋ｚは１以上であり、ＱはＨ、ＯＨ、ＯＭであるが、ｘ及びｚの両方が１以上である場合はＨでない；
ｉｉｉ）ビニル含有モノマーと重合するあらゆるエチレン性−α，β−不飽和ジカルボキシレートのコポリマーであって、次式を有するコポリマー
【化１１】
2005506464.tif 000025
式中、Ｒは独立して、Ｈ、ＯＨ、ＯＭ、又は次式を有する単位である：
【化１２】
2005506464.tif 000026
式中、Ｘは独立して、Ｈ、ＯＨ、又はＯＳＯ３Ｍから選択され；Ｒ１、Ｒ２、Ｒ３は独立して、Ｈ、ＣＨ３、Ｃ１〜Ｃ１２アルキル、アリール、ＣＯ２Ｍ、又は（ＣＨ２）ｎＣＯ２Ｍから選択され、式中、ｎは１〜１２であり、Ｒ１、Ｒ２、又はＲ３の少なくとも１つ、好ましくは少なくとも２つはＣＯ２Ｍ部分を含み；Ｒ４、Ｒ５、Ｒ６は独立して、Ｈ、アルキル、アリール、アルケニル、カルボキシ又はアルキルカルボキシ、エステル及び官能化エステル、無水物、アミド、シアノ、尿素、アルコール、エーテル、アセタール、ホスフィノ、ホスホノ、スルホネート、スルホンアミド、イミダゾールのような複素環、チオール、チオエステル、及びこれらの混合物から選択され；指数ｘ、ｙ、及びｚはそれぞれ独立して０以上、好ましくは０〜約１０であり；ｘ＋ｙ＋ｚは１以上であり、ＱはＨ、ＯＨ、ＯＭであるが、ｘ及びｚの両方が１以上である場合はＨでない；並びに
ｉｖ）これらの混合物。
【請求項１０】
布地物品にパーマネントプレス効果を家庭で適用するための製造物品であって、次を含むことを特徴とする製造物品：
ａ）少なくとも１つの架橋剤及び少なくとも１つの好適な架橋触媒を有する処理組成物；
ｂ）前記処理組成物用の少なくとも１つの容器であって、前記容器が分配要素を含む容器；及び
ｃ）前記組成物を使用するための指示を提供する容器と関連する付随文書であって、前記架橋剤が次から成る群から選択される：
ｉ）次式を有するエチレン性−α，β−不飽和ジカルボキシレートのホモポリマー：
【化１３】
2005506464.tif 000027
式中、Ｒは独立して、Ｈ、ＯＨ、ＯＭ、又は次式を有する単位である：
【化１４】
2005506464.tif 000028
式中、Ｘは独立して、Ｈ、ＯＨ、又はＯＳＯ３Ｍから選択され；Ｒ１、Ｒ２、Ｒ３は独立して、Ｈ、ＣＨ３、Ｃ１〜Ｃ１２アルキル、アリール、ＣＯ２Ｍ、又は（ＣＨ２）ｎＣＯ２Ｍから選択され、式中、ｎは１〜１２であり、Ｒ１、Ｒ２、又はＲ３の少なくとも１つ、好ましくは少なくとも２つは、ＣＯ２Ｍ部分を含み；Ｍは、Ｈ、塩形成陽イオンであり；指数ｘ、ｙ、及びｚはそれぞれ独立して０以上、好ましくは０〜１０であり；ｘ＋ｙ＋ｚは１以上であり、ＱはＨ、ＯＨ、ＯＭであるが、ｘ及びｚの両方が１以上である場合はＨでない；
ｉｉ）次式を有するあらゆるエチレン性−α，β−不飽和ジカルボキシレートのコポリマー
【化１５】
2005506464.tif 000029
式中、Ｒは独立して、Ｈ、ＯＨ、ＯＭ、又は次式を有する単位である：
【化１６】
2005506464.tif 000030
式中、Ｘは独立して、Ｈ、ＯＨ、又はＯＳＯ３Ｍから選択され；Ｒ１、Ｒ２、Ｒ３は独立して、Ｈ、ＣＨ３、Ｃ１〜Ｃ１２アルキル、アリール、ＣＯ２Ｍ、又は（ＣＨ２）ｎＣＯ２Ｍから選択され、式中、ｎは１〜１２であり、Ｒ１、Ｒ２、又はＲ３の少なくとも１つ、好ましくは少なくとも２つは、ＣＯ２Ｍ部分を含み；Ｍは、Ｈ、塩形成陽イオンであり；指数ｘ、ｙ、及びｚはそれぞれ独立して０以上、好ましくは０〜約１０であり；ｘ＋ｙ＋ｚは１以上であり、ＱはＨ、ＯＨ、ＯＭであるが、ｘ及びｚの両方が１以上である場合はＨでない；
ｉｉｉ）ビニル含有モノマーと重合するあらゆるエチレン性−α，β−不飽和ジカルボキシレートのコポリマーであって、次式を有するコポリマー
【化１７】
2005506464.tif 000031
式中、Ｒは独立して、Ｈ、ＯＨ、ＯＭ、又は次式を有する単位である：
【化１８】
2005506464.tif 000032
式中、Ｘは独立して、Ｈ、ＯＨ、又はＯＳＯ３Ｍから選択され；Ｒ１、Ｒ２、Ｒ３は独立して、Ｈ、ＣＨ３、Ｃ１〜Ｃ１２アルキル、アリール、ＣＯ２Ｍ、又は（ＣＨ２）ｎＣＯ２Ｍから選択され、式中、ｎは１〜１２であり、Ｒ１、Ｒ２、又はＲ３の少なくとも１つ、好ましくは少なくとも２つはＣＯ２Ｍ部分を含み；Ｒ４、Ｒ５、Ｒ６は独立して、Ｈ、アルキル、アリール、アルケニル、カルボキシ又はアルキルカルボキシ、エステル及び官能化エステル、無水物、アミド、シアノ、尿素、アルコール、エーテル、アセタール、ホスフィノ、ホスホノ、スルホネート、スルホンアミド、イミダゾールのような複素環、チオール、チオエステル、及びこれらの混合物から選択され；指数ｘ、ｙ、及びｚはそれぞれ独立して０以上、好ましくは０〜１０であり；ｘ＋ｙ＋ｚは１以上であり、ＱはＨ、ＯＨ、ＯＭであるが、ｘ及びｚの双方が１以上である場合はＨでない；及び
（ｉｖ）これらの混合物。
【発明の詳細な説明】
【技術分野】
【０００１】
本発明は、織物加工組成物及び製造所後の環境においてその組成物を使用するための方法に関する。特に本発明は、織物製造所後の環境、例えば家庭用又は商業用洗濯設備において適用され、硬化されるホスホネート系架橋剤−及びホスフィネート系架橋剤の使用に関する。
【背景技術】
【０００２】
織物物品、例えば亜麻布、衣類などの頻繁な使用及び手入れは、そうしなければ皺のない物品に、折り皺又は皺ができる原因となる。衣類、特にセルロース系衣類の場合、こうした衣類の着用及び洗濯プロセスなどの手入れにより、衣類に折り皺及び皺をつける。消費者は、その結果様々な方法により皺を取り除かなければならず、その中でも重要なものにはアイロンかけ、プレス処理、及び監視付きタンブル乾燥が挙げられる。頻繁に又は扱いにくい皺が寄ることで、すぐに消費者の不満及び不平が起こる。加えて、レーヨンのような多くのセルロース系織物は、家庭内での水系の洗浄に直面すると寸法安定性を欠き、織物物品の収縮をもたらす。
【０００３】
織物物品の製造業者及び設計者は、防皺性及び／又は皺の回復、家庭での洗浄への寸法安定性、及び簡単な手入れ（最小のアイロンかけ）の重要な性質を織物上に与えるために、セルロース系織物への有効なパーマネントプレスコーティングの適用を、長い間求めてきた。パーマネントプレスコーティングは、熱及び反応触媒の適用に際し、織物の繊維中のセルロースと架橋する架橋剤の使用による、織物表面へのコーティングの適用を伴う。
【０００４】
従来のパーマネントプレスコーティングは、架橋剤としてホルムアルデヒド又はホルムアルデヒド誘導体の使用を伴う。ホルムアルデヒド架橋剤は、それらの有効性及び低価格のために、長い間業界標準であった。しかしながら、それらには確かに結果として幾つかの顕著な欠点があり、その中でも重要なものは、触媒の酸の開裂による退色及びセルロース繊維の劣化、並びにその結果として生じる衣類強度の損失である。
【０００５】
前述の欠点を補う試みにおいて、業界はホルムアルデヒドを含まない有効であるが安価な架橋剤を長い間求めてきた。この技術には、米国特許第５，２７３，５４９号；第５，４９６，４７６号；第５，４９６，４７７号；第５，７０５，４７５号；第５，７２８，７７１号；第５，９６５，５１７号；及び第６，２７７，１５２号、並びにＰＣＴ国際公開特許ＷＯ０１／２１６７７を含む十分な試みがなされている。あいにく今までのところ、ホルムアルデヒド系物質の性能及び価格に匹敵できるものはなかった。それ故に、ホルムアルデヒド又はホルムアルデヒド誘導体を含まない、有効であるが安価な織物加工架橋剤への要求が依然として存在する。
【０００６】
パーマネントプレスを施すために、セルロース性布地の製造所での処理が知れられている。しかしこの製造所環境で適用されるパーマネントプレス加工は、幾つかの欠点があり、その中で重要なものは、パーマネントプレス特性は時間がたつと劣化すること、及び性能の劣化が消費者の不満を増大させることが含まれる。残念ながら、現在の製造所適用技術、ユリアホルムアルデヒド樹脂は、その成分の有害な本質及び必要とされる適用条件により家庭用又は商業用洗濯のような製造所後の適用環境には不適切である。米国特許第５，９６５，５１７号に参照されるように、パーマネントプレスの家庭での適用が試みられている一方で、このような試みは技術の性能及び／又は価格のために失敗に終わっていることがわかった。
【発明の開示】
【発明が解決しようとする課題】
【０００７】
そのため、製造所後の適用環境、例えば商業用洗濯又は家庭用プロセスにおいて織物物品に適用でき、消費者にとって有効で、安価であり安全なパーマネントプレス処理方法が長い間必要とされている。
【課題を解決するための手段】
【０００８】
本発明は、織物物品における皺及び折り皺を低減する方法を対象とする。本方法は、架橋剤及び好適な架橋触媒を含む布地処理組成物を提供する工程を含む。架橋剤は、次から成る群から選択される。
【０００９】
ａ）次式を有するエチレン性−α，β−不飽和ジカルボキシレートのホモポリマー
【化１】
2005506464.tif 000002
【００１０】
式中、Ｒは独立して、Ｈ、ＯＨ、ＯＭ、又は次式を有する単位である：
【化２】
2005506464.tif 000003
【００１１】
式中、Ｘは独立して、Ｈ、ＯＨ、又はＯＳＯ３Ｍから選択され；Ｒ１、Ｒ２、Ｒ３は独立して、Ｈ、ＣＨ３、Ｃ１〜Ｃ１２アルキル、アリール、ＣＯ２Ｍ、又は（ＣＨ２）ｎＣＯ２Ｍから選択され、式中、ｎは１〜１２であり、Ｒ１、Ｒ２、又はＲ３の少なくとも１つ、好ましくは少なくとも２つは、ＣＯ２Ｍ部分を含み；Ｍは、Ｈ、塩形成陽イオンであり；指数ｘ、ｙ、及びｚはそれぞれ独立して０以上、好ましくは０〜約１０であり；ｘ＋ｙ＋ｚは１以上であり、ＱはＨ、ＯＨ、ＯＭであるが、ｘ及びｚの両方が１以上である場合はＨでない；
ｂ）次式を有するエチレン性−α，β−不飽和ジカルボキシレートのコポリマー：
【化３】
2005506464.tif 000004
【００１２】
式中、Ｒは独立して、Ｈ、ＯＨ、ＯＭ、又は次式を有する単位である
【化４】
2005506464.tif 000005
【００１３】
式中、Ｘは独立して、Ｈ、ＯＨ、又はＯＳＯ３Ｍから選択され；Ｒ１、Ｒ２、Ｒ３は独立して、Ｈ、ＣＨ３、Ｃ１〜Ｃ１２アルキル、アリール、ＣＯ２Ｍ、又は（ＣＨ２）ｎＣＯ２Ｍから選択され、式中、ｎは１〜１２であり、Ｒ１、Ｒ２、又はＲ３の少なくとも１つ、好ましくは少なくとも２つは、ＣＯ２Ｍ部分を含み；Ｍは、Ｈ、塩形成陽イオンであり；指数ｘ、ｙ、及びｚはそれぞれ独立して０以上、好ましくは０〜約１０であり；ｘ＋ｙ＋ｚは１以上であり、ＱはＨ、ＯＨ、ＯＭであるが、ｘ及びｚの両方が１以上である場合はＨでない；
ｃ）ビニル含有モノマーと重合するエチレン性−α，β−不飽和ジカルボキシレートのコポリマーであって、次式を有するコポリマー
【化５】
2005506464.tif 000006
【００１４】
式中、Ｒは独立して、Ｈ、ＯＨ、ＯＭ、又は次式を有する単位である：
【化６】
2005506464.tif 000007
【００１５】
式中、Ｘは独立して、Ｈ、ＯＨ、又はＯＳＯ３Ｍから選択され；Ｒ１、Ｒ２、Ｒ３は独立して、Ｈ、ＣＨ３、Ｃ１〜Ｃ１２アルキル、アリール、ＣＯ２Ｍ、又は（ＣＨ２）ｎＣＯ２Ｍから選択され、式中、ｎは１〜１２であり、Ｒ１、Ｒ２、又はＲ３の少なくとも１つ、好ましくは少なくとも２つはＣＯ２Ｍ部分を含み；Ｒ４、Ｒ５、Ｒ６は独立して、Ｈ、アルキル、アリール、アルケニル、カルボキシ又はアルキルカルボキシ、エステル及び官能化エステル、無水物、アミド、シアノ、尿素、アルコール、エーテル、アセタール、ホスフィノ、ホスホノ、スルホネート、スルホンアミド、イミダゾールのような複素環、チオール、チオエステル、及びこれらの混合物から選択され；指数ｘ、ｙ、及びｚはそれぞれ独立して０以上、好ましくは０〜約１０であり；ｘ＋ｙ＋ｚは１以上であり、ＱはＨ、ＯＨ、ＯＭであるが、ｘ及びｚの両方が１以上である場合はＨでない；並びに
ｄ）これらの混合物。
【００１６】
次いで本方法は、処理された物品に熱を適用して架橋剤の少なくとも部分的な硬化を行うことで終了する。熱適用は、布地物品の加熱、スチーム処理、プレス処理、及び／又はアイロンかけを含む広範な方法から選択できる。
【００１７】
本発明は、布地物品にパーマネントプレス効果を家庭で適用するための製造物品を更に対象とする。この物品は、ａ）少なくとも１つの架橋剤及び少なくとも１つの好適な架橋触媒を有する処理組成物、ｂ）この処理組成物用の容器、並びにｃ）この容器に関連する付随の文書を含み、その文書は、布地の約０．１重量％〜約２０重量％の架橋剤に対応する量で処理組成物を布地物品に適用するための指示、及び少なくとも部分的に架橋剤を硬化させるために布地物品を加熱するための指示を提供する。
【００１８】
既述及びそれ以外の目的、特徴、及び利点については、以下の詳細な説明及び添付の請求項を読むことにより当業者には明らかになる。
【発明を実施するための最良の形態】
【００１９】
本明細書におけるすべてのパーセンテージ、比率及び割合は特に指定しない限り重量による。特に指定しない限り、温度はすべて摂氏（℃）による。すべての分子量は数平均分子量であり、質量分析を用いて「重合の法則（Principles of Polymerization）」第２版、Ｇ．オーディアン（Odian, G.）、ワイリー−インターサイエンス（Wiley-Interscience）、１９８１年、５４〜５５ページに記載された手順を用いて測定される。引用されるすべての文書は関連部分において、参考として本明細書に組み入れられる。
【００２０】
本発明は、製造所後のプロセスにおいて適用される場合に優れたパーマネントプレス及び収縮特性を提供する、織物処理方法及び製造品を提供することによって前述の必要性を満たす。今般驚くべきことに、ポリカルボン酸のホスホネート−誘導体及びホスフィネート−誘導体を含む架橋剤を使用すると前述の優れた結果が得られることを見出した。加えて、驚くべきことに、パーマネントプレスは、セルロース性衣類及びセルロース含有衣類のような織物物品に、製造後、商業用又は家庭用布地処理プロセスを用いて一貫して有効に供給され得ることを見出した。本発明の組成物は、家庭用洗濯プロセスの間に、又は別個のパーマネントプレス処理プロセスとして、並びに商業用洗濯プロセスにおいても消費者によって容易に適用されてもよい。驚くべきことに本発明の組成物は特定の設備を必要としないので、加工された布地に容易に適用できる。
【００２１】
本発明は、新規な架橋剤を有する織物処理組成物を提供する。本発明の織物処理組成物は、少なくとも１つの架橋剤と有効量の架橋触媒との組み合わせを含む。本発明の架橋剤は、リン含有カルボン酸から誘導される種類の物質から選択され、次のものを含む。
【００２２】
ａ）次式を有するエチレン性−α，β−不飽和ジカルボキシレートのホモポリマー：
【化７】
2005506464.tif 000008
【００２３】
式中、Ｒは独立して、Ｈ、ＯＨ、ＯＭ、又は次式を有する単位である：
【化８】
2005506464.tif 000009
【００２４】
式中、Ｘは独立して、Ｈ、ＯＨ、又はＯＳＯ３Ｍから選択され；Ｒ１、Ｒ２、Ｒ３は独立して、Ｈ、ＣＨ３、Ｃ１〜Ｃ１２アルキル、アリール、ＣＯ２Ｍ、又は（ＣＨ２）ｎＣＯ２Ｍから選択され、式中、ｎは１〜１２であり、Ｒ１、Ｒ２、又はＲ３の少なくとも１つ、好ましくは少なくとも２つは、ＣＯ２Ｍ部分を含み；Ｍは、Ｈ、塩形成陽イオンであり；指数ｘ、ｙ、及びｚはそれぞれ独立して０以上、好ましくは０〜約１０であり；ｘ＋ｙ＋ｚは１以上であり、ＱはＨ、ＯＨ、ＯＭであるが、ｘ及びｚの両方が１以上である場合はＨでない；
ｂ）次式を有するエチレン性−α，β−不飽和ジカルボキシレートのコポリマー：
【化９】
2005506464.tif 000010
【００２５】
式中、Ｒは独立して、Ｈ、ＯＨ、ＯＭ、又は次式を有する単位である：
【化１０】
2005506464.tif 000011
【００２６】
式中、Ｘは独立して、Ｈ、ＯＨ、又はＯＳＯ３Ｍから選択され；Ｒ１、Ｒ２、Ｒ３は独立して、Ｈ、ＣＨ３、Ｃ１〜Ｃ１２アルキル、アリール、ＣＯ２Ｍ又は（ＣＨ２）ｎＣＯ２Ｍから選択され、式中、ｎは１〜１２であり、Ｒ１、Ｒ２、又はＲ３の少なくとも１つ、好ましくは少なくとも２つは、ＣＯ２Ｍ部分を含み；Ｍは、Ｈ、塩形成陽イオンであり；指数ｘ、ｙ、及びｚはそれぞれ独立して０以上、好ましくは０〜約１０であり；ｘ＋ｙ＋ｚは１以上であり、ＱはＨ、ＯＨ、ＯＭであるが、ｘ及びｚの両方が１以上である場合はＨでない；
ｃ）ビニル含有モノマーと重合するエチレン性−α，β−不飽和ジカルボキシレートのコポリマーであって、次式を有するコポリマー
【化１１】
2005506464.tif 000012
【００２７】
式中、Ｒは独立して、Ｈ、ＯＨ、又はＯＭ、次式を有する単位である：
【化１２】
2005506464.tif 000013
【００２８】
式中、Ｘは独立して、Ｈ、ＯＨ、又はＯＳＯ３Ｍから選択され；Ｒ１、Ｒ２、Ｒ３は独立して、Ｈ、ＣＨ３、Ｃ１〜Ｃ１２アルキル、アリール、ＣＯ２Ｍ、又は（ＣＨ２）ｎＣＯ２Ｍから選択され、式中、ｎは１〜１２であり、Ｒ１、Ｒ２、又はＲ３の少なくとも１つ、好ましくは少なくとも２つはＣＯ２Ｍ部分を含み；Ｒ４、Ｒ５、Ｒ６は独立して、Ｈ、アルキル、アリール、アルケニル、カルボキシ又はアルキルカルボキシ、エステル及び官能化エステル、無水物、アミド、シアノ、尿素、アルコール、エーテル、アセタール、ホスフィノ、ホスホノ、スルホネート、スルホンアミド、イミダゾールのような複素環、チオール、チオエステル；及びこれらの混合物から選択され；指数ｘ、ｙ、及びｚはそれぞれ独立して０以上、好ましくは０〜約１０であり；ｘ＋ｙ＋ｚは１以上であり、ＱはＨ、ＯＨ、ＯＭであるが、ｘ及びｚの両方が１以上である場合はＨでない。
【００２９】
言うまでもなく、当業者は、上記材料の混合物が使用できることを認識する。
【００３０】
本発明においてエチレン性−α，β−不飽和ジカルボキシレートの好ましいホモポリマーとしては、マレイン酸及びフマル酸（式中、Ｒ１及びＲ２はＣＯ２Ｘであり、Ｒ３がＨである）；イタコン酸（式中、Ｒ１はＨであり、Ｒ２はＣＯ２Ｘであり、Ｒ３はＣＨ２ＣＯ２Ｘである）；シトラコン酸及びメサコン酸（式中、Ｒ１はＣＯ２Ｘであり、Ｒ２はＣＯ２Ｘであり、Ｒ３はＣＨ３である）；シス−アコニット酸及びトランス−アコニット酸（式中、Ｒ１はＣＯ２Ｘであり、Ｒ２はＣＯ２Ｘであり、Ｒ３はＣＨ２ＣＯ２Ｘである）；シス−グルタコン酸及びトランス−グルタコン酸（式中、Ｒ１及びＲ２はＣＯ２Ｘ又はＣＨ２ＣＯ２Ｘであり、Ｒ３はＨである）並びにトランス−β−ヒドロムコン酸（式中、Ｒ１はＣＯ２Ｘであり、Ｒ２はＨであり、Ｒ３はＣＨ２ＣＯ２Ｘである）が挙げられる。
【００３１】
本発明においてあらゆるエチレン性−α，β−不飽和ジカルボキシレートの好ましいコポリマーとしては、マレイン酸、フマル酸（式中、Ｒ１及びＲ２はＣＯ２Ｘであり、Ｒ３はＨである）；イタコン酸（式中、Ｒ１はＨであり、Ｒ２はＣＯ２Ｘであり、Ｒ３はＣＨ２ＣＯ２Ｘである）；シトラコン酸及びメサコン酸（式中、Ｒ１はＣＯ２Ｘであり、Ｒ２はＣＯ２Ｘであり、Ｒ３はＣＨ３である）；シス−アコニット酸及びトランス−アコニット酸（式中、Ｒ１はＣＯ２Ｘであり、Ｒ２はＣＯ２Ｘであり、Ｒ３はＣＨ２ＣＯ２Ｘである）；シス−グルタコン酸及びトランス−グルタコン酸（式中、Ｒ１及びＲ２はＣＯ２Ｘ又はＣＨ２ＣＯ２Ｘであり、Ｒ３はＨである）、並びにトランス−β−ヒドロムコン酸（式中、Ｒ１はＣＯ２Ｘであり、Ｒ２はＨであり、Ｒ３はＣＨ２ＣＯ２Ｘである）から選択されるモノマーのコポリマーが挙げられる。
【００３２】
好ましくは、本発明の架橋剤は次から選択される構造異性体である：
【化１３】
2005506464.tif 000014
【００３３】
特に、本発明の組成物が、約１１０〜約７００の範囲、更により好ましくは約２３０〜約６００の範囲の分子量を有する架橋剤の使用によって上述したような優れた特性を供給することを驚くべき結果として本発明では認識した。
【００３４】
本発明の加工組成物は、本明細書に記載される方法において処理される織物物品上の反応位置、例えばセルロース含有織物物品の繊維中のセルロースの、本発明の架橋剤による架橋を促進するために、上述の架橋剤に加えて架橋又はエステル化触媒を含んでもよい。本発明についてのエステル化触媒は、リン酸素酸、カルボジイミド、ヒドロキシ酸、鉱酸及びルイス酸のような多種多様な物質から選択されてもよい。使用されてもよい触媒には、例として、シアナミド、グアニジン又はそれらの塩、ジシアンジアミド、尿素、ジメチル尿素又はチオ尿素、次亜リン酸、亜リン酸（phosphorus acid）、又はリン酸のアルカリ金属塩、鉱酸、有機酸及びそれらの塩が挙げられる。
【００３５】
好ましい触媒には、シアナミド、ジシアナミド、尿素、ジメチル尿素、次亜リン酸ナトリウム、亜リン酸、リン酸ナトリウム、及びこれらの混合物が挙げられる。布地は、通常、天然繊維の架橋を触媒するのに十分な触媒量で処理される。一実施形態では、処理組成物中の架橋剤：触媒重量比が約１０００：１〜約１：２、好ましくは約１０：１〜約１：１となるのに十分な量で触媒を使用してもよい。本明細書の処理組成物は、任意の触媒の存在によって様々な量の架橋剤を含む。架橋剤と布地の反応を触媒できる好適な触媒を含む実施形態について、組成物は、約１重量％〜約５０重量％の架橋剤、好ましくは約１０重量％〜約２５重量％、より好ましくは約７重量％〜約１１重量％又は１２重量％の架橋剤を含む。好ましくは、触媒は、架橋剤と触媒の比が約１０００：１〜約１：２となるように、約０．００５重量％〜約５０重量％の濃度で存在する。
【００３６】
本明細書に記載される方法で使用する場合、処理組成物は、処理される織物物品の約０．１重量％〜約２０重量％の架橋剤を供給するように設計される。より好ましくは、処理組成物は、布地の約１重量％〜約１２重量％の架橋剤を供給する。処理組成物は、最終加工織物の特性を向上させるために任意に追加の成分を含んでもよい。こうした成分は、典型的には湿潤剤、光沢剤、柔軟化剤、染み防止剤、色強化剤、磨耗防止添加物、撥水剤、ＵＶ吸収剤、及び難燃剤から選択される。
【００３７】
湿潤剤は、織物加工の分野では周知であり、典型的には非イオン性界面活性剤、特にはエトキシル化ノニルフェノールである。
【００３８】
柔軟化剤はまた当該技術分野において周知であり、典型的にはシリコーン（反応性のアミノ及びシリコーン−コポリオール、並びにＰＤＭＳを含む）、炭化水素（ポリエチレンを含む）、脂肪酸、四級アンモニウム脂肪酸エステル／アミド、脂肪族アルコール／エーテル、界面活性剤、及びポリエーテル（ＰＥＧ、ＰＰＧ、ＰＢＧを含む）から選択される。市販の物質には、すべてクラリアント（Clariant）より入手可能なソルソフト  ＷＡ（SOLUSOFT WA（登録商標））、サンドパーム  ＭＥＷ（SANDOPERM MEW（登録商標））、セラパーム  ＭＷ（CERAPERM MW（登録商標））、ディラソフト  ＲＳ（DILASOFT RS（登録商標））、すべてＢＦグッドリッチ（BF Goodrich）より入手可能なフリーソフト（FREESOFT（登録商標））２５、１００、４２５、９７０、ＰＥ−２０７、−ＢＮＮ、及び１０Ｍ、並びに様々なその他の物質が挙げられる。
【００３９】
汚れ防止剤はまた当該技術分野において周知であり、典型的にはフルオロポリマー（アクリレートを含む）、フルオロアルコール、フルオロエーテル、フッ素系界面活性剤、陰イオン性ポリマー（例えば、ポリアクリル酸、ポリ酸／スルホネートなど）、ポリエーテル（例えばＰＥＧ）、親水性ポリマー（例えばポリアミド、ポリエステル、ポリビニルアルコール）及び疎水性ポリマー（例えばシリコーン、炭化水素、及びアクリレート）から選択される。市販の物質には、デュポン・ケミカルズ（Du Pont Chemcials）よりゾニル（Zonyl（登録商標））７０４０、８３００、及び８７８７、３Ｍよりスコッチガード（Scotchguard（登録商標））、アサヒ（Asahi）より入手可能なリパールＦ−３５（Repearl F-35（登録商標））、及びオムノヴァ・ソリューションズ（OMNOVA Solutions）よりセキュアペル  ＳＦ（SEQUAPEL SF（登録商標））、並びにその他の様々な物質が挙げられる。
【００４０】
磨耗防止添加物はまた当該技術分野において周知であり、典型的にはポリマー、例えばポリアクリレート、ポリウレタン、ポリアクリルアミド、ポリアミド、ポリビニルアルコール、ポリエチレンワックス、ポリエチレンエマルション、ポリエチレングリコール、デンプン／多糖類（非官能化及び官能化の両方、例えばエステル化）、及び無水官能性シリコーンから選択される。市販の物質は、クラリアント（Clariant）より入手可能なヴェルストロール（Velustrol（登録商標））及びチバ・ケミカルズ（Ciba Chemicals）よりディクリラン（Dicrylan（登録商標））、並びにその他の様々な物質から選択される。
【００４１】
抗細菌剤はまた当該技術分野において周知であり、典型的には四級アンモニウム含有物質、例えばロンザ（Lonza）よりバルダック（Bardac）／バルクァット（Barquat）（登録商標）、四級シラン、例えばダウ・コーニング（Dow Corning）よりＤＣ５７００（登録商標）、ゼネカ（Zeneca）より入手可能なポリヘキサメチレンビグアニド、ハロソース（Halosource）よりハルアミン（halamine）、並びにその他の様々な物質から選択される。
【００４２】
吸水性のための親水性加工剤はまた当該技術分野において周知であり、典型的には、ＰＥＧ、界面活性剤（例えば、陰イオン性、陽イオン性、非イオン性、シリコーンコポリール）、陰イオン性ポリマー（ポリアクリル酸、ポリビニルアルコール）及び反応性の陰イオン性のものから選択される。撥水性のための疎水性加工剤は、典型的には、シリコーン（反応性シリコーン、アミノシリコーン、ＰＤＭＳ、シリコーン−コポリオール、コポリマー）、炭化水素（ポリエチレン）、脂肪酸、四級アンモニウム脂肪酸エステル／アミド、脂肪族アルコール／エーテル及び界面活性剤（十分なＨＬＢをもつ）から選択される。ＵＶ保護剤は、典型的にはＵＶ吸収剤及び酸化防止剤から選択される。
【００４３】
更に、本発明の処理組成物は、本発明のポリマーと組み合わせて従来のカルボン酸及び／又はカルボン酸の塩である架橋剤を含んでもよい。こうした従来のカルボン酸／塩架橋剤は、ブタンテトラカルボン酸、オキシ−ジサクシネート、イミノ−ジサクシネート、チオジサクシネート、トリカルバル酸（tricarbalic acid）、クエン酸、１，２，３，４，５，６−シクロヘキサンヘキサカルボン酸、１，２，３，４−シクロブタンテトラカルボン酸、及びメリト酸から選択されてもよい。これらの従来の架橋剤を、本発明の処理組成物の約２％〜約２０％の濃度で添加してもよい。
【００４４】
本発明の方法のために、織物物品を本発明の処理組成物で処理し、その後処理された物品を加熱することによって架橋剤の少なくとも部分的な硬化を行ってもよい。本明細書で処理される織物物品は、製造プロセスを終えた布地であり、より好ましくは亜麻布、衣類、掛け布などのような消費者が所有する物品である。織物物品は、好ましくは天然繊維を含む。本明細書において天然繊維とは、綿花から得られる綿の長繊維、羊から刈り込まれたウールの短い長繊維、セルロース若しくはレーヨンの長繊維、又はカイコの繭から得られる絹の細い長繊維を指す。「布地」とは、一般に、糸又は個々の繊維から調製された、編布、織地、又は不織布を指し、一方「衣類」とは、一般に、シャツ、ブラウス、ドレス、パンツ、セーター、及びコートが挙げられるがこれらに限定されない、布地を含む着用可能な物品を指す。不織布には、フェルトのような布地が挙げられ、並びに熱及び／又は圧力及び／又はからみ合わせの適用により結合された繊維のウェブ又はバットから構成される。「織物」には、布地、糸、並びに布地及び／又は糸を含む物品、例えば衣類、家庭用品であって、これらにはベッド及びテーブル用亜麻布、掛け布及びカーテン、及び布製家具などが挙げられるが、これらに限定されない家庭用品が挙げられる。
【００４５】
本明細書で使用するとき、「天然繊維」とは、天然の供給源から得られる繊維、例えばセルロース繊維及びタンパク質繊維を指すか、又は天然に生じる繊維及び／又は生成物の再生又は加工により形成される繊維を指す。天然繊維は、石油製品から形成された繊維を含むことを目的としない。天然繊維には、セルロースから形成される繊維、例えば綿繊維及び再生セルロース繊維であって、普通はレーヨン、又はアセテート繊維と呼ばれ、硫酸の存在下でセルロースを酢酸及び無水酢酸と反応させることにより得られるものが挙げられる。本明細書で使用するとき、「天然繊維」とは、個々の長繊維、並びに糸、布地、及びその他の織物中に存在する繊維を含む、いかなる形態の天然繊維を含むことを意味し、一方「個々の天然繊維」とは、個々の天然の長繊維を指すことを意味する。
【００４６】
本明細書で使用するとき、「セルロース繊維」とは、セルロースを含む繊維を指すことを意味し、綿、亜麻布、亜麻、レーヨン、セルロースアセテート、セルローストリアセテート、麻布、及びラミー繊維が挙げられるが、これらに限定されない。本明細書で使用するとき、「レーヨン繊維」とは、ビスコース・レーヨン、高湿潤係数レーヨン、銅アンモニアレーヨン、鹸化レーヨン、モーダルレーヨン、及びリオセルレーヨンを含む繊維を含むことを意味するが、これらに限定されない。「タンパク質繊維」とは、タンパク質を含む繊維を指すことを意味し、ウール、例えば羊毛、アルパカ、ビクーニャ、モヘア、カシミヤ、グアナコ、ラクダ及びラマ、並びに毛皮、スエード皮、及び絹が挙げられるが、これらに限定されない。
【００４７】
本明細書で使用するとき、「合成繊維」とは、天然に生じる長繊維から調製されない繊維を指し、及び合成物質から形成される繊維、例えばポリエステル、ナイロンのようなポリアミド、ポリアクリル、及びスパンデックスのようなポリウレタンが挙げられるが、これらに限定されない。合成繊維には、石油製品から形成される繊維を含む。
【００４８】
本発明に用いる物品は、好ましくは天然繊維を含み、この天然繊維は、個々の繊維の形態（例えば不織布）、又は布地を提供するために織られた若しくは編まれた、天然繊維を含む糸の形態が挙げられるが、これらに限定されない、いかなる形態で含まれてもよい。更に、物品は、天然繊維を含む衣類又はその他の織物の形態であってもよい。物品は合成繊維を更に含んでもよい。好ましくは、物品は少なくとも約２０％の天然繊維を含む。一実施形態では、物品は少なくとも約５０％の天然繊維、例えば綿繊維、レーヨン繊維などを含む。
【００４９】
処理組成物の適用は、好適ないかなる様式、例えばスプレー、ロール、パディング、含浸、浸漬などで行うことができる。本発明による方法の観点の一実施形態は、サービスプロバイダーによる本方法の使用に関する。本明細書においてサービスプロバイダーとは、ドライクリーニング店、クリーニングサービス、ローンドロマット、コインランドリーなどを含むあらゆる商業用洗濯サービス又は設備のことを意味する。家庭用以外で行われる操作は、特有の器具を備える、連続的な処理組成物適用手段を有してもよい。例えば物品は、処理組成物の適用段階、それに続く乾燥段階を有するシステム又は装置で処理されてもよく、そこで物品を連続的に又はバッチ式のいずれかで段階間を移動させる。このようなプロセスは当業者に既知であり、よく認識されている。あるいは、適用には、商業用プロセスのプレス処理、スチーム処理又は乾燥段階から生じる熱を適用する標準的な商業用洗浄プロセスが含まれる。
【００５０】
あるいは、処理組成物の適用には、家庭の消費者によって処理組成物が適用される家庭用洗濯プロセスの利用が含まれ得る。言うまでもなく、組成物は、スプレー、含浸液、浸液又は手洗い液の形態でシンク、洗面器又はタブ内にて適用されてもよい。好ましくは、処理組成物は、洗濯機のような家庭用器具を用いて適用される。組成物を、すすぎ分散組成物の形態で添加し、架橋組成物の適用を洗浄サイクルが完了する前に行ってもよい。
【００５１】
本発明の家庭での利用における加熱工程は、家庭用自動衣類乾燥機の使用を含んでもよい。あるいは硬化は、衣類アイロン又は家庭用プレス装置を用いて行われてもよい。家庭での適用実施形態の最後の反復例では、本方法が、ユーザーを適切な温度設定のアイロン又は自動衣類乾燥機に導くように指示することを任意に含んでもよい。
【００５２】
本発明の一反復例は、キャビネットのようなハウジングを含む家庭用洗濯処理装置におけるものに関する。衣類のような物品は、キャビネット内に固定されてもよく、その中で布地処理組成物が、例えばスプレー、霧状化（nebulization）、噴霧（atomization）などによって分配され、続いて少なくとも部分的な組成物の硬化を行うために熱が適用される。ハウジングは、剛性であってもよく、又は剛性でない柔軟性材料、例えば折り畳み可能な袋で作られてもよい。家庭用布地処理装置に好適な非限定例は、米国特許第５，８１５，９６１号及び同第６，１８９，３４６号、並びにＰＣＴ国際公開特許ＷＯ００／７５４１３に見出すことができ、これら文献の開示を本明細書に参考として組み入れる。
【００５３】
本発明は、製造物品又は製品を包含する１つの観点に関し、これらが使用される場合に、製造後の洗濯サービスにおいて消費者又は操作者が布地にパーマネントプレス効果を与える手段を提供する。物品は、少なくとも１つの架橋剤及び少なくとも１つの好適な架橋触媒を有する処理組成物；この処理組成物用の少なくとも１つの容器；及びｉｉｉ）この容器に関連する付随の文書を含み、その文書は、布地の約１重量％〜約２０重量％の架橋剤に対応する量の処理組成物を布地物品に適用するための指示、及び少なくとも部分的に架橋剤を硬化させるために布地物品を加熱するための指示を提供する。
【００５４】
本発明の処理組成物は、分離可能な構成成分（ａ）及び構成成分（ｂ）を含んでもよく、ここでこの（ａ）は架橋剤を含み、（ｂ）は架橋触媒を含むが、これら両方とも本明細書にて記載される。２つの構成成分は、単一の二重チャンバー容器である製品内の別個の容器に包装されてもよく、又は製品の単一容器内で予備混合されてもよい。
【００５５】
本明細書で記載されるように、製品は、構成成分が混合され、そして使用されるまで構成成分（ａ）及び構成成分（ｂ）を保存する製造物品を利用してもよく、あるいはキットは、１以上の開放可能な小袋、容器、瓶など、並びに任意に含まれ、その中で構成成分（ａ）及び構成成分（ｂ）が混合される混合チャンバー、とりわけ密封可能な包装使い捨てボウルを含んでいてもよい。製造物品は、布地表面に構成成分を効率良く、有効に供給する手段のことだけに関してもよく、製造者が予備混合したパーマネントプレスを与える組成物と共に利用してもよい。
【００５６】
本発明のキットは、任意に付随する文書、とりわけ挿入物、包装上の指示、パンフレットを含み、それらはユーザーに利用可能な選択肢を知らせるものである。例えば布地の種類、とりわけ純粋な綿、ブレンドされた布地に応じて、消費者が所望するパーマネントプレスの量は幅広く変化し得る。更に、組成物を適用する又は処理された布地を硬化するのに利用可能な手段は、布地の種類又は使用環境によって変化する可能性がある。一実施形態は、ユーザーに、どの任意成分又は補助剤を個別に購入し、与えられた成分、すなわち構成成分（ａ）及び構成成分（ｂ）と共に任意に使用するかを導く指示も含む。更に、製品は、必要に応じて分配要素、例えばスプレー装置、予備処理装置、あるいは投与装置及び／又は散布器を含んでもよい。このような投与又は分配要素は、投与カップ又は傾斜マーキング又はその他の種々の手段の形態で容器の一部であってもよく、あるいは液体及び粉末化洗剤並びに柔軟剤を家庭用洗濯プロセスに分配するのに使用されるスコップ、予備処理器、又は投与装置などの分離可能な装置であってもよい。
【００５７】
一般に本明細書の製品に含まれる指示は、布地の約０．１重量％〜約２０重量％の前記架橋剤に対応する量の前記処理組成物を布地物品に適用するための指示、及び前記架橋剤の少なくとも部分的な硬化を行うために前記布地物品を加熱するための指示を含む。
【００５８】
本発明の製品は、本明細書の方法に使用されてもよい予備処理剤、柔軟剤などのような追加の処理組成物を含んでもよい。
【実施例】
【００５９】
本発明は、次の非限定例によりこれから例示されるが、それは本発明の現在好ましい実施形態の説明を提供するだけであると当業者は認識する。
【００６０】
（実施例１）
イタコン酸（６５ｇ、０．５０モル）を、凝縮装置、内部温度計、磁性攪拌器、及び４５ｍｌの水を含有する添加漏斗が取り付けられた５００ｍｌの三口丸底フラスコに添加する。水酸化ナトリウム（４０ｇ、０．５０モル、５０％）、及び次亜リン酸ナトリウム（２４．６ｇ、０．２８モル）を反応フラスコに添加する。混合物を８５℃に加熱する。試薬を過硫酸カリウム（７．２ｇ、０．２７モル）により９０分にわたって４回に分けて処理する。混合物を更に３０分加熱する。過酸化水素（４１．４ｇ、０．３７モル、３０％）を混合物に３時間にわたって少しずつ添加する。添加が完了したら、混合物を１００℃にて１時間加熱する。冷却された混合物を液体として単離する。
【００６１】
（実施例２）
マレイン酸（２９．０ｇ、０．２５モル）及びイタコン酸（３２．５ｇ、０．２５モル）を、凝縮装置、内部温度計、磁性攪拌器、及び４５ｍｌの水を含有する添加漏斗が取り付けられた５００ｍｌの三口丸底フラスコに添加する。水酸化ナトリウム（４０ｇ、０．５０モル、５０％）、及び次亜リン酸ナトリウム（２４．６ｇ、０．２８モル）を反応フラスコに添加する。混合物を８５℃に加熱する。試薬を過硫酸カリウム（７．２ｇ、０．２７モル）により９０分にわたって４回に分けて処理する。混合物を更に３０分加熱する。過酸化水素（４１．４ｇ、０．３７モル、３０％）を混合物に３時間にわたって少しずつ添加する。添加が完了したら、混合物を１００℃にて１時間加熱する。冷却された混合物を液体として単離する。
【００６２】
（実施例３）
マレイン酸（５２．２ｇ、０．４５モル）及びビニルホスホン酸（５．４ｇ、０．０５モル）を、凝縮装置、内部温度計、磁性攪拌器、及び４５ｍｌの水を含有する添加漏斗が取り付けられた５００ｍｌの三口丸底フラスコに添加する。水酸化ナトリウム（４０ｇ、０．５０モル、５０％）、及び次亜リン酸ナトリウム（２４．６ｇ、０．２８モル）を反応フラスコに添加する。混合物を８５℃に加熱する。試薬を過硫酸カリウム（７．２ｇ、０．２７モル）により９０分にわたって４回に分けて処理する。混合物を更に３０分加熱する。過酸化水素（４１．４ｇ、０．３７モル、３０％）を混合物に３時間にわたって少しずつ添加する。添加が完了したら、混合物を１００℃にて１時間加熱する。冷却された混合物を液体として単離する。
【００６３】
（実施例４）
マレイン酸（５５ｇ、０．５０モル）を、凝縮装置、内部温度計、磁性攪拌器、及び４５ｍｌの水を含有する添加漏斗が取り付けられた５００ｍｌの三口丸底フラスコに添加する。水酸化ナトリウム（４０ｇ、０．５０モル、５０％）、及び次亜リン酸ナトリウム（２４．６ｇ、０．２８モル）を反応フラスコに添加する。混合物を８５℃に加熱する。試薬を過硫酸カリウム（７．２ｇ、０．２７モル）により９０分にわたって ４回に分けて処理する。混合物を更に３０分加熱する。過酸化水素（４１．４ｇ、０．３７モル、３０％）を混合物に３時間にわたって少しずつ添加する。添加が完了したら、混合物を１００℃にて１時間加熱する。冷却された混合物を液体として単離する。
【００６４】
（実施例５）
非限定的実施形態において、硬化触媒に加えて実施例４の生成物を含む組成物を、硬化前の布地に対して１０重量％を越える水分含量を保証する量で適用する。一旦組成物を布地に適用したら、布地を天然繊維と架橋剤との架橋に十分な温度でアイロンかけすることにより硬化する。例えば、アイロン温度は、約１３０℃を越えてもよく、約０．５分〜約５分間にわたって布地と接触させて保持してもよい。理論に拘束されることを望まないが、本明細書において硬化温度と硬化時間との間には反比例の関係があることが見出された、すなわち例えば、自動乾燥器を用いる場合、硬化温度を高くすると、乾燥機内の滞留時間が短くなる；反対に硬化温度を低くすると（乾燥機の設定が利用可能なら）、乾燥機内の滞留時間は長くなる。
【００６５】
本発明の特定の実施形態を説明及び記載したが、本発明の精神及び範囲から逸脱することなく、様々なその他の変形と変更が可能であることは、当業者に明らかである。そのため、添付の特許請求の範囲に、本発明の範囲内にあるすべてのこうした変形と変更を網羅することを意図する。
【国際公開パンフレット】
2005506464.tif 000033
2005506464.tif 000034
2005506464.tif 000035
2005506464.tif 000036
2005506464.tif 000037
2005506464.tif 000038
2005506464.tif 000039
2005506464.tif 000040
2005506464.tif 000041
2005506464.tif 000042
2005506464.tif 000043
2005506464.tif 000044
2005506464.tif 000045
2005506464.tif 000046
2005506464.tif 000047
2005506464.tif 000048
2005506464.tif 000049
2005506464.tif 000050
2005506464.tif 000051
2005506464.tif 000052
2005506464.tif 000053
2005506464.tif 000054
2005506464.tif 000055
2005506464.tif 000056
【国際調査報告】
2005506464.tif 000057
2005506464.tif 000058
2005506464.tif 000059